(57)【要約】【課題】液晶ポリマーの如き高分子量プラスチック材料から作られた、フランジに取付けられたフレーム、またはリードフレームを含んでなるマイクロ電子回路用パッケージを提供する。【解決手段】プラスチック材料はフランジに射出成形される。プラスチック材料の初期重合は、液体状態で起こり、初期融点を有する中間体材料をもたらす。フレームが射出成形されたあとで、フレームは加熱され、さらに（二次）重合を進行させ、それによってプラスチック材料のポリマー鎖を長くする。これらの長ポリマー鎖は高分子量であり、もたらされる最終材料は、中間体材料より高融点を有する。もたらされる超高分子量ポリマーは、半田付けで遭遇するような高温に耐え得る。こうして、さらなる（二次）重合のあとで、ダイスはフランジにプラスチック・フレームを損傷することなく半田付けされる。【選択図】図８
2013502482.tif 000002
【特許請求の範囲】
【請求項１】
以下からなるポリマー材料の調製方法：
第１の融点を有する第１のポリマー材料を合成し；
前記第１のポリマー材料を所定の形状に射出成形し；
第１のポリマー材料の融点以下の第１の所定温度へ第１の所定の昇温速度で成形された第１のポリマー材料を加熱し；および
第１のポリマー材料の融点より高い第２の所定温度へ第２の所定の昇温速度で第１のポリマー材料を加熱する。
【請求項２】
第１のポリマー材料の合成が熱可塑性プラスチックを合成することからなる請求項１の方法。
【請求項３】
第１のポリマー材料の合成が熱硬化性材料を合成することからなる請求項１の方法。
【請求項４】
第１の所定温度に第１のポリマー材料を加熱したあとに、少なくとも所定時間の間、第１のポリマー材料の温度を所定の範囲に維持することからさらになる請求項１の方法。
【請求項５】
第１のポリマー材料を第２の所定温度に加熱することが、第１のポリマー材料を第１のポリマー材料における他のポリマー分子に第１のポリマー材料のポリマー分子を結合させるのに十分な温度に加熱することからなる、請求項１の方法。
【請求項６】
第１のポリマー材料を第２の所定温度に加熱することが、第１のポリマー材料の重合をさらに引き起こすのに十分な温度に第１のポリマー材料を加熱し、第１のポリマー材料の融点より高い融点にポリマー材料の融点を昇温させることからなる、請求項１の方法。
【請求項７】
第１のポリマー材料の合成が液晶ポリマーの合成を含む請求項１の方法。
【請求項８】
以下からなるプラスチック材料の融点上昇方法：
プラスチック材料を所定の形状に射出成形する；
成形された材料の温度を毎時約０．１℃〜毎時約１０℃の昇温速度で、前記材料の温度が前記材料の初期融点以下約１０℃〜約３０℃の間の第１温度に到達するまで加熱し：
前記材料の温度を前記材料の初期融点以下約１０℃〜約３０℃の間の材料温度に少なくとも１時間維持し；および
前記材料の温度を毎時約０．１℃〜毎時約１０℃の速度で前記材料温度が前記材料の所望の融点以下約４０℃〜約５０℃の第２温度に到達するまで昇温する。
【請求項９】
前記第２温度まで前記材料温度を昇温することが、前記材料温度を約３４０℃を超えるように昇温させることからなる請求項８の方法。
【請求項１０】
第２温度まで前記材料温度を昇温することが、前記材料温度を約３５５℃を超えるように昇温させることからなる請求項８の方法。
【請求項１１】
第２温度まで前記材料温度を昇温することが、前記材料温度を約３９０℃を超えるように昇温させることからなる請求項８の方法。
【請求項１２】
前記材料温度を前記第１の温度まで昇温させることが、少なくとも１つのＣＯＯＨ末端基を有するポリマーの温度を上げることからなる、請求項８の方法。
【請求項１３】
前記材料温度を前記第１の温度まで昇温させることが、少なくとも１つのＯＨ末端基を有するポリマーの温度を上げることからなる、請求項８の方法。
【請求項１４】
前記材料温度を前記第１の温度まで昇温させることが、少なくとも１つの酢酸末端基を有するポリマーの温度を上げることからなる、請求項８の方法。
【請求項１５】
前記材料温度を前記第１の温度まで昇温することが、熱可塑性プラスチックの温度を上げることからなる、請求項８の方法。
【請求項１６】
前記材料温度を前記第１の温度まで昇温させることが、熱硬化材料の温度を上げることからなる請求項８の方法。
【請求項１７】
前記材料温度を第１の温度まで昇温することが以下：
ヒドロキノン；
ビスフェノール；
イソフタル酸；
ｐ−ヒドロキシ安息香酸；
テレフタル酸；及び
２−ヒドロキシ−６−ナフトエ酸
からなる群から選ばれる少なくとも１つのモノマー単位を有するポリマーの温度を上げることからなる請求項８の方法。
【請求項１８】
さらに架橋構造を形成することからなる請求項８の方法。
【請求項１９】
以下からなるポリマー材料を調製する方法：
初期融点を有する中間体ポリマー材料を合成し；
前記中間体ポリマー材料を所定の形状に射出成形し；および
中間体ポリマー材料を成形したあとで、前記中間体ポリマー材料を前記初期融点より高い中間体材料の温度に昇温することによって、中間体ポリマー材料をさらに重合する。
【請求項２０】
中間体ポリマー材料をさらに重合することが以下：
前記中間体ポリマー材料が固体材料を形成したあとで、さらに前記中間体ポリマー材料を重合すること
からなる請求項１９の方法。
【請求項２１】
前記中間体ポリマー材料をさらに重合することが以下：
前記中間体ポリマー材料が液体である間に、さらに前記中間体ポリマー材料を重合すること
からなる請求項１９の方法。
【請求項２２】
中間体ポリマー材料をさらに重合することが以下：
中間体ポリマー材料の温度を毎時約０．１℃〜毎時約１０℃の昇温速度で、中間体ポリマー材料の温度が、その中間体ポリマー材料の初期融点以下約１０℃〜約３０℃の間の第１の温度に到達するまで昇温し；
中間体ポリマー材料の温度を少なくとも１時間の間、中間体ポリマー材料の初期融点以下約１０℃〜約３０℃の間に保持し；および
中間体ポリマー材料の温度を毎時約０．１℃〜１０℃の昇温速度で、前記材料温度が、中間体ポリマー材料の初期融点より高い所定の温度以下、約４０℃〜約５０℃の間の第２温度に到達するまで昇温すること、
からなる請求項１９の方法。
【請求項２３】
前記中間体ポリマー材料の温度を第２温度まで昇温することが、前記中間体ポリマー材料の温度を約３４０℃以上に昇温することからなる、請求項２２の方法。
【請求項２４】
前記中間体ポリマー材料の温度を第２温度まで昇温することが、前記中間体ポリマー材料の温度を約３５５℃以上に昇温することからなる、請求項２２の方法。
【請求項２５】
中間体ポリマー材料の温度を第２温度まで昇温することが、中間体ポリマー材料の温度を約３９０℃以上に昇温することからなる、請求項２２の方法。
【請求項２６】
前記中間体ポリマー材料をさらに重合することが、前記中間体ポリマー材料における既存のポリマー鎖を長くすることからなる請求項１９の方法。
【請求項２７】
前記中間体ポリマー材料をさらに重合することが、前記中間体ポリマー材料中の既存のポリマー鎖を前記中間体ポリマー材料中の既存の他のポリマー鎖に結合させることを含む請求項１９の方法。
【請求項２８】
前記中間体ポリマー材料を合成することが、ｐ−ヒドロキシ安息香酸からなる中間体ポリマー材料を合成することを含む請求項１９の方法。
【請求項２９】
中間体ポリマー材料を合成することが、ｐ−ヒドロキシ安息香酸から中間体ポリマー材料を合成することを含む請求項１９の方法。
【請求項３０】
中間体ポリマー材料を合成することが、熱可塑性プラスチックからなる中間体ポリマー材料を合成することを含む請求項１９の方法。
【請求項３１】
中間体ポリマー材料を合成することが、熱硬化性材料からなる中間体ポリマー材料を合成することを含む請求項１９の方法。
【請求項３２】
以下からなる回路パッケージを製造する方法：
フランジにポリマー材料を射出成形し、それによってフレームを形成し；
前記フレームの温度を毎時約０．１℃〜毎時約１０℃の昇温速度で前記フレームの温度が前記ポリマー材料の初期融点以下約１０℃〜約３０℃の間の第１温度に到達するまで昇温し；
前記ポリマー材料の温度を少なくとも約１時間の間前記ポリマー材料の初期融点以下約１０℃〜約３０℃の間のポリマー材料の温度に保持し；および
前記フレームの温度を、毎時約０．１℃〜毎時約１０℃の昇温速度で、前記フレームの所望の温度以下約４０℃〜約５０℃の間の第２温度に到達するまで昇温する。
【請求項３３】
前記フレームの温度を第２温度へ昇温することが、前記フレームの温度を約３４０℃以上に昇温することを含む請求項３２の方法。
【請求項３４】
前記フレームの温度を第２温度へ昇温することが、前記フレームの温度を約３５５℃以上に昇温することを含む請求項３２の方法。
【請求項３５】
前記フレームの温度を第２温度へ昇温することが、前記フレームの温度を約３９０℃以上に昇温することを含む請求項３２の方法。
【請求項３６】
前記フレームの温度を第１温度へ昇温させることが、少なくとも１個のＣＯＯＨ末端基を有するポリマーの温度を昇温させることを含む請求項３２の方法。
【請求項３７】
前記フレームの温度を第１温度へ昇温させることが、少なくとも１個のＯＨ末端基を有するポリマーの温度を昇温させることを含む請求項３２の方法。
【請求項３８】
前記フレームの温度を第１温度へ昇温させることが、少なくとも１個の酢酸末端基を有するポリマーの温度を昇温させることを含む請求項３２の方法。
【請求項３９】
前記フレームの温度を第１温度へ昇温させることが以下：
ヒドロキノン；
ビスフェノール；
イソフタル酸；
ｐ−ヒドロキシ安息香酸；
テレフタル酸；及び
２−ヒドロキシ−６−ナフトエ酸
からなる群から選ばれる少なくとも１つのモノマー単位を有するポリマーの温度を上げることを含む請求項３２の方法。
【請求項４０】
さらに前記フレーム中に架橋構造を形成することを含む請求項３２の方法。
【請求項４１】
前記フランジにポリマー材料を成形することが前記フランジに熱可塑性プラスチックを成形することを含む請求項３２の方法。
【請求項４２】
前記フランジにポリマー材料を成形することが前記フランジに熱硬化性材料を成形することを含む請求項３２の方法。
【請求項４３】
さらに以下からなる請求項３２の方法：
前記ポリマー材料を前記第１の温度より低く、前記第２の温度よりも低い温度で混合し；
前記ポリマー材料を成形することが、前記第１の温度より低く、前記第２の温度よりも低い温度で前記ポリマー材料を成形することを含む請求項３２の方法。
【請求項４４】
前記フレームの温度を前記第２温度へ昇温することが、前記フレームの温度をフレームの終期使用温度が前記混合温度より高く、前記成形温度より高くなるように昇温させることを含む請求項４３の方法。
【請求項４５】
以下からなる物品の製造方法：
ポリマー材料を物品の部品に射出成形し；
前記ポリマー材料の温度を毎時約０．１℃〜約１０℃の昇温速度で前記ポリマー材料の温度が、そのポリマー材料の初期融点以下約１０℃〜約３０℃の間に到達するまでに昇温させること；
前記ポリマー材料の温度を少なくとも約１時間の間、前記ポリマー材料の融点以下約１０℃〜約３０℃に保持すること；および
前記ポリマー材料の温度を、毎時約０．１℃〜約１０℃の昇温速度で、前記ポリマー材料の温度が、前記ポリマー材料の所望の融点以下約４０℃〜約５０℃の第２温度に到達するまでに昇温すること。
【請求項４６】
前記ポリマー材料の温度を第２温度へ昇温することが、前記ポリマー材料を約３４０℃以上に昇温することを含む請求項４５の方法。
【請求項４７】
前記ポリマー材料の温度を第２温度へ昇温することが、前記ポリマー材料を約３５５℃以上に昇温することを含む請求項４５の方法。
【請求項４８】
前記ポリマー材料の温度を第２温度へ昇温することが、前記ポリマー材料を約３９０℃以上に昇温することを含む請求項４５の方法。
【請求項４９】
複数のＨＢＡ（ｐ−ヒドロキシ安息香酸）モノマー単位を含み、約４２０℃以上の融点を有する液晶ポリマーからなるものの組成物。
【請求項５０】
複数のＨＢＡ（ｐ−ヒドロキシ安息香酸）モノマー単位を含み、約３０，０００  ｇ／ｍｏｌ以上の分子量を有する液晶ポリマーからなるものの組成物。
【請求項５１】
複数のＨＢＡ（ｐ−ヒドロキシ安息香酸）モノマー単位を含み、約２％以上の伸びを有する液晶ポリマーからなるものの組成物。
【請求項５２】
複数のＨＢＡ（ｐ−ヒドロキシ安息香酸）モノマー単位を含み、当該液晶ポリマーの分子の少なくともいくつかの各々が、少なくとも約２００の繰り返しエステル基を有する液晶ポリマーからなるものの組成物。
【請求項５３】
前記ポリマー材料の融点が少なくとも４００℃に上げられた請求項６の方法。
【請求項５４】
前記ポリマー材料の融点が少なくとも４２０℃に上げられた請求項５３の方法。
【請求項５５】
前記ポリマー材料の融点が第１のポリマー材料の融点より少なくとも１００℃高い請求項６の方法。
【請求項５６】
前記プラスチック材料の融点が少なくとも４００℃にされた請求項８の方法。
【請求項５７】
前記プラスチック材料の融点が少なくとも４２０℃にされた請求項８の方法。
【請求項５８】
前記プラスチック材料の融点が少なくとも約１００℃上昇された請求項８の方法。
【請求項５９】
前記ポリマー材料の融点が少なくとも４００℃にされた請求項１９の方法。
【請求項６０】
前記ポリマー材料の融点が少なくとも４２０℃にされた請求項５９の方法。
【請求項６１】
前記ポリマー材料の融点が第１ポリマー材料の融点よりも少なくとも１００℃上昇された請求項１９の方法。
【請求項６２】
前記ポリマー材料の融点が少なくとも４００℃に上昇された請求項３２の方法。
【請求項６３】
前記ポリマー材料の融点が少なくとも４２０℃に上昇された請求項６２の方法。
【請求項６４】
前記ポリマー材料の融点が少なくとも１００℃上昇された請求項３２の方法。
【発明の詳細な説明】
【技術分野】
【０００１】
国家支援研究または開発に関する陳述
（適用なし）
【背景技術】
【０００２】
本発明は、集積回路用の回路パッケージ、もっと詳しくは高融点を有するポリマーを含む回路パッケージに関する。
液晶ポリマーの如き種々のプラスチックが、消費者用製品、医療用機器および電子集積回路用のパッケージを含む、広範の製造製品に使用されている。多くの例において、プラスチックは１またはそれ以上の製品の工程中または製品の使用中のような製造後において、加熱される。例えば、多くの製品は射出成形によって製造され、それはプラスチックの軟化のために加熱し、その軟化されたプラスチックを金型に射出することを含む。そのプラスチックは金型の形状を呈し、その後の製造工程、およびできた製品の有用な寿命の間ずっとその形状を保持する。ある製造工程及び製品は、従来のプラスチックの融点よりも高い融点を有するプラスチックの使用を介して改良される。他の製造工程及び製品は、プラスチックがある形状に成形された後で、プラスチックのオリジナルの融点より高い温度を必要とする引き続く工程の前に、その融点が引き上げられたプラスチックを使用することによって利益がもたらされる。
【０００３】
例えば、操作中に、マイクロエレクトロニクス回路パッケージにおける多くの機器は、高出力無線送信機に用いられるある種の集積回路の如くに、大量の熱を放散する。そのような集積回路において、半田がマイクロエレクトロニクス機器（「ダイス」）を金属その他の熱伝導性部品に（「フランジ」や「リードフレーム」を搭載するように）取付けるために用いられ、ダイスから金属部品への熱伝導が最大化される。一般的な用途において、金属部品はヒートシンクに取り付けられ、天然空気対流によるが如くに空気流を強制したり冷媒を循環したりして冷却される。
【０００４】
金−錫（ＡｕＳｎ）および金−シリコン（ＡｕＳｉ）を含む種々の半田が、回路パッケージの金属部品にダイスを取り付けるために用いられる。ダイスが金属部品に取り付けられるときに、半田は、従来のプラスチックの融点を超える、ＡｕＳｎに対して２８０〜３９０℃、或いはＡｕＳｉに対して３９０〜４３０℃の如き温度に加熱される。例えば、多くの既存のプラスチックは約３００℃以下で溶融し、多くの液晶ポリマーは３３０℃近辺またはそれより少し高い温度で溶融する。
結果的に、既存のプラスチックは、既存の液晶ポリマーを含めて集積回路には使用できない。
その代わりに、メーカーは一般的にセラミック金属を使用する。しかし乍、セラミックスは他の集積回路の部品にろう付けされねばならない。ろう付けは、約８００℃の高温プロセスで、集積回路において平坦性欠落（ｏｕｔ−ｏｆ−ｆｌａｔｎｅｓｓ）の如き機械的問題を起こす。さらに、セラミックスが関与する製造工程は高価である。
【０００５】
一方で、プラスチックは比較的安価で、ある種の液晶ポリマーは優れた誘電特性およびその他特徴を有し、電子回路パッケージにおいては所望される。不運にも既存の液晶ポリマーおよびその他のプラスチックの比較的低い融点は、そのようなパッケージ用途において実用を妨げる。
【発明の概要】
【０００６】
高融点のプラスチック材料およびそのようなプラスチック材料の製造方法が開示される。当該プラスチック材料は、高分子量ポリマーを含む。当該方法は、初期の重合工程が完了した後、そのプラスチック材料の重合を継続、または開始することによって、ポリマーの分子量を増加させる。初期重合は一般に液状で起こり、中間体の固体材料をもたらす（その程度において、液晶ポリマーの如きプラスチックは「固体」である）。如何なる場合も、初期重合によって作られた材料は（ここでは「中間体材料」と呼ばれる）、初期融点を有する。初期重合の後で、中間体材料は加熱され、さらに（二次的）重合が進行し、それによって材料のポリマー鎖を伸ばす。既存のポリマー鎖は長いポリマー鎖を形成するために互いに結合する。これらの長鎖のポリマー鎖は高分子量を有し、生じた最終材料は、中間体材料よりも高い融点を有する。例えば、高いまたは低い融点が達成されるけれども、約４００℃超の融点を有するプラスチック材料は、開示された方法によって作られる。
【０００７】
開示されたプラスチック材料は、マイクロ電子回路用のパッケージ及びその他の有用な製品の作製に使用され得る。例えば、初期重合の前、後または最中に、材料が射出成形されて、金属フランジ上にフレームを形成する。フレームが硬化した後で、ここに開示されたように加熱され、さらに重合を進行させて、その融点を上げる。続いて、フレームを溶融せずに、ダイスがＡｕＳｉの如き半田を使ってフランジに取付けられる。
本発明のこれら及びその他の特徴、利点、態様および形態は、以下の発明の詳細な記載に基づいて当業者により明らかになるであろう。
【図面の簡単な説明】
【０００８】
本発明は、以下の図面と一緒に発明の詳細な記載を参照してより十分に理解されるであろう。
【０００９】
【図１】公知技術に係るポリマー分子の構造式である。
【図２】図１のポリマー分子を合成するに用いられるモノマー分子の構造式である。
【図３】本発明の１つの態様による二次重合工程の１部の間に、温度グラフが上昇する。
【図４】図３の二次重合工程の別の部分の間に温度グラフが上昇する。
【図５】本発明の１つの態様により作られた液晶ポリマーの動的走査熱量計（ＤＳＣ）のセットである。
【図６】本発明の３つの態様によるその他のポリマー分子の合成に用いられた例示ポリマー分子の構造式である。
【図７】本発明の幾つかの態様によるポリマー分子合成に用いられる例示のモノマー単位の構造式である。
【図８】本発明の１つの態様により作られた電子回路パッケージの図である。
【図９】図８の回路パッケージの別の態様の部分断面図である。
【図１０】図８の回路パッケージのさらに別の態様の部分断面図である。
【図１１Ａ】鍵溝の１つの製造段階の間における鍵溝を示す図９の回路パッケージの断面図である。
【図１１Ｂ】鍵溝の別の製造段階の間における鍵溝を示す図９の回路パッケージの断面図である。
【図１１Ｃ】鍵溝のさらに別の製造段階の間における鍵溝を示す図９の回路パッケージの断面図である。
【発明の詳細な説明】
【００１０】
２００４年６月７日に出願された米国仮出願番号６０／５７７，５３０、名称：「超高熱プラスチックパッケージおよび製造方法」は、ここに参照として組み入れられる。
【００１１】
ポリマーは、多くの同一の比較的単純な、繰り返しの結合単位に配置された分子によって形成された化合物で、長い、規則的パターンの一般的には鎖を形成する。ポリマー鎖の結合単位は、一般に「モノマー単位」として参照される。図１は、例示ポリマー（例えばポリ塩化ビニル）の構造図である。「モノマー」は、ポリマーの合成に組立ブロックとして用いられる実際の分子である。図２は、ポリ塩化ビニルを合成するに用いられたモノマー（塩素化エテン）の構造図である。幾つかの重合の形体は付加重合、縮重合、反応重合を含み、知られている。
【００１２】
熱、ラジカル、または別の触媒は、モノマーを変更する重合中にしばしば用いられる。重合中に、モノマーの電子および／または原子はポリマー鎖の形成のためにモノマーを一緒に結合すべく再配置される。電子および／または原子の再配置のために、ポリマー鎖の結合されたモノマー単位は、構成モノマーと同一ではない。例えば、炭素原子とモノマーの塩化エテン間の二重結合２００（図２）は、重合中に破壊され、二重結合からの１つの電子対は、１００（図１）で示されたようにモノマー単位を互いに結合するために用いられる。
【００１３】
液晶は、液体の幾つかの特性および固体のその他の特性を発揮する材料である。液晶の１つの一般的形体は、液晶ポリマー（ＬＣＰ）であるが、全ての液晶がポリマーではない。液晶形成材料分子は、「メソゲン」として知られる。液晶のメソゲンは、１つの好ましい方向に配向したメソゲン基の長軸を伴なった、長距離規則度を有する規則的な構造を形成し得る。液晶の液体のような性質は、これらメソゲン構造が容易に互いに流れ去ると云う事実から起こる。固体的性質は、構造自体が滑動が発生したときに邪魔されないことに起因する。
従来の重合工程においては、ポリマーはモノマーから一般的には液体の形体で作られ、そしてポリマー鎖が成長した後に、生じた材料は一般には冷却されて固体状である。
【００１４】
ポリマーの分子量はそのポリマーの重合度、すなわち作られたポリマー鎖の長さに依存する。モノマーは一般に比較的分子量が小さいが、ポリマーは一般に数百万までのモノマー単位を含む。こうしてポリマーは一般に高い分子量を有する。ポリマーの融解温度、ガラス転移温度、熱変形温度、柔軟性の如き性質は、ポリマーの分子量に影響される。しかし乍、ポリマー材料の分子全ては、一般に同一の分子量をもたない。すなわち、重合中にある分子は他の分子よりも長くなるまで成長する。ポリマー材料の全ての分子は、必ずしも同じ長さである必要はなく、材料は単一の明確な融解温度を有することはない。その代わりに、材料はその温度が比較的小さな範囲に渡って上昇するにつれて次第に柔らかくなる。
【００１５】
従来の重合工程は、著しく高い分子量で、したがって、著しく高い融解温度および他の所望の機械的、電気的性質を有する材料を作製する能力に限界がある。開示された方法はさらに、長鎖分子を重合する。すなわち、ポリマー中のポリマー鎖は、一緒に結合して、長鎖を形成する。これは、然もなくは可能であるものよりも長鎖の、したがって、高分子量、および高融解温度を有する材料をもたらす。例えば、約１００℃以上の融解温度の増加が可能である。
【００１６】
有意なことに開示の方法は、従来の重合工程のあとで行なう。これは、ここにおいて「二次重合」として呼ばれる。こうして、開示された方法は、液状またはその他の状態のポリマー材料に対して実施するけれども、固体のポリマー材料に対しても実施される。
【００１７】
１つの例示の方法において、図３および４に２つのグラフで説明されるように、初期融解温度（ＴＭ１）を有するポリマー材料は、さらに（二次的に）重合してその融解温度をＴＭ２に高める。その材料の温度（従来の重合工程のあとで）は、その初期温度Ｔ０から増加され、材料の温度が、初期融解温度より約１０℃低い第１の温度と、初期融解温度より約３０℃低い第２の温度の間になるまで、毎時約０．１℃（Ｒ１）〜毎時約１０℃（Ｒ２）の速度で上昇される。こうして、材料温度は、その材料の時間−温度プロファイルが領域３００および３０２内に留まるように材料温度が領域３０２内になるまで上昇される。
【００１８】
一旦この温度に到達すると、材料の温度は最短約１時間、図４のグラフに示されるように維持される。そうして、材料の温度は、所望の新しい融解温度より約４０℃低い、第３温度（Ｔ３）と、所望の温度より約５０℃低い第４温度（Ｔ４）の間になるまで、毎時約０．１℃（Ｒ３）〜約１０℃（Ｒ４）の速度で上昇される。こうして、材料の時間−温度プロファイルが領域４００および４０２内に留まるように、上昇される。１つの態様において、材料の温度は約３４０℃に上昇される。その他の態様では、温度は少なくとも約３５５℃及び３９０℃にそれぞれ上昇される。二次重合中に材料が上昇される最高温度は、ここでは「最終温度」と呼ばれる。
【００１９】
図５は、本願開示の方法で調製された例示の液晶ポリマー材料の動的走査熱量計（ＤＳＣ）のプロットを示す。ＤＳＣは、材料転移に伴なう熱の流れにおける変化を測定するに用いられる熱分析技術である。ＤＳＣ測定は、吸熱及び発熱工程に於ける定性的および定量的の両方のデータを提供する。ＤＳＣは一般に、ポリマー材料のガラス転移温度および結晶融点を決定するために用いられる。各プロットのスパイク５００は、各々の材料の融点を示す。これら融解温度は、約４００℃を超えるが、初期融解温度は約２８０℃〜約３７０℃である。
例示のオリジナル材料は、「芳香族ポリエステル」または液晶ポリマーとして知られる材料の仲間の材料を含む。
【００２０】
一態様において、オリジナルポリマー鎖の末端は、１つまたはそれ以上の以下の基を含む：ＣＯＯＨ，ＯＨ，酢酸（図６に示す）。二次重合の１例において、元のポリマー鎖の幾つかの酸末端（ＣＯＯＨ）基は、他のポリマー鎖のアセテート末端基と結合し、元のポリマー鎖の他の酸末端基は、さらに別のポリマー鎖上の残存ＯＨ基と結合し、大へん長いポリマー鎖を生じる。この実施例において、４−ヒドロキシ安息香酸（ＨＢＡ）（またはもっと一般的にｐ−ヒドロ安息香酸）、ハイドロキノン、ビスフェノール、テレフタル酸および／または２−ヒドキシ−６−ナフトエ酸形体のポリエステルモノマー単位は、好ましくはポリマー鎖に存在する。これらモノマー単位は概略的に図７に示される。一態様では、二次重合が架橋構造を生ずる。
【００２１】
本願に開示の方法によって調製された、例示の超高分子量材料は、液晶ポリマー、すなわちＨＢＡモノマー単位含有ポリマーで、二次重合中約３９０℃の最終温度まで加熱される。そのような材料は、約４２０℃より大なる融解温度を有する。もう１つの同様に調製された例示の材料は、分子量が約３０，０００ｇ／ｍｏｌより大である。さらにもう１つの同様に調製された例示の材料は、約２５，０００ｐｓｉ（１７２ＭＰａまたは１７６０ｋｇｆ／ｃｍ２）より大なる引張強度を有する。もう１つの同様に調製された例示の材料は、約２％より大なる伸びを示し、また更に別の同様に調製された材料は、約２００より大なる繰り返しエステル基を有する。
【００２２】
上述の通り、開示されたプラスチック材料は、マイクロ電子回路用のパッケージを作製するのに用いられ得る。図８は、そのようなパッケージ８００を示す。フランジ８０２は、高銅含有量の合金またはその他の適当な材料の如き高熱伝導性の材料でできている。フランジ８０２は、スロット（凹部）８０４を含み、それによってフランジは、ボルトによるように機械的にヒートシンク（図示せず）へ取付けられる。
【００２３】
誘電フレーム８０６は開示された二次重合がポリマー材料に施される前にポリマー材料で作られる。フレーム８０６はフランジ８０２に射出成形される。ポリマー材料の混合（コンパウンディング）温度および射出成型のための成形温度の両方共、引き続く二次重合工程に用いられる温度より低い。図９及び１０は、図８の回路パッケージ８００の代わりの態様を部分的に切る取った図である。フランジ８０２は任意に凹型鍵溝９００（図９）または凸型鍵１０００（図１０）を含み、射出成形中にその鍵溝または鍵へ、またはその周囲にプラスチック材料が射出される。鍵溝９００はフランジ８０２内に図１１Ａ〜Ｃに示したように、シリーズの金型でフランジ８０２に徐々にスタンピングすることによって形成され得る。鍵１０００は、同様に形成される。ポリマー材料はフランジ８０２に材料の融解温度に上がる前に射出成形されるので、従来温度、工程及び装置が射出成形工程に使用できる。
【００２４】
フレーム８０６がフランジ８０２に射出成形されたあとで、開示に係る二次重合工程が上述のように行なわれ、フレーム８０６のプラスチック材料の融解温度は、プラスチック材料の末端使用温度が混合および成形温度より高くなるように上げられる。フレーム８０６の融解温度が昇温されたのちに、ダイス８０８（図８）がフランジ８０２のダイス取り付け領域８１２に半田８１０で取付けられた。フレーム８０６の融解温度が昇温されたので、フレーム８０６は、損傷なしにダイス８０８がフランジ８０２に半田付けされるときに、曝される温度に耐え得る。ワイヤ８１４は、複数のリード８１６にダイス８０８を電気的に接続する。
【００２５】
のちに、蓋（図示せず）が、超音波溶接、エポキシ接着、その他の適当な方法でフレーム８０６に取付けられる。フランジ８０２、フレーム８０６、及び蓋はダイス８０８のために密封空隙を与える。空隙は、空にされるか、空気、不活性ガス、エポキシその他の適当な材料で充填される。フランジ８０２、フレーム８０６、及び蓋は、湿気、ガス、及びその他の汚染物の空隙への侵入を防ぐ。
【００２６】
幾つかの回路パッケージは、フランジを含まない。これらのパッケージでは、フレームはリードフレームに成形され、ダイスは電気的に（そして、時には機械的および／または熱的に）リードフレームに接続される。二次重合の上記の方法は、そのようなフランジのないパッケージ及びその他の回路パッケージに適用される。簡略化のために、フレームが成形される回路パッケージにおける金属またはその他の材料は、今後はフランジと呼ぶ。さらに、回路パッケージに関して記載された二次重合工程は、他の部品に成形された部品を含む製造の他の成形品に適用され得る。
【００２７】
熱可塑性プラスチックは、加熱によって繰り返し軟化され、および冷却による繰り返し硬化される材料である。このように、熱可塑性プラスチックは材料の再加熱によって再成形される。対照的に熱硬化性プラスチックは、熱、触媒、紫外線等の作用によって化学反応（「架橋」）が進行し、または進行した材料で、比較的不溶融性の状態になる材料である。一旦架橋されれば、熱硬化材料は未架橋の状態には戻ることができない。こうして、熱硬化材料は、軟化、または再成形を繰り返すことはできない。ここに開示された方法は、熱可塑性および熱硬化性材料に適用できる。例えば、回路パッケージのフレームは熱可塑性プラスチックまたは熱硬化性プラスチックから製作し得る。こうして、二次重合工程は既に成形され、固化した熱可塑性プラスチック材料に適用され、非常に高い融解温度を有する高分子量の熱可塑性プラスチックをもたらす。二次重合工程はまた、再び溶融しない熱硬化材料にも適用し得る。
【００２８】
本発明は、上記の例示の態様を通じて記述されたが、ここに開示された発明のコンセプトから離脱しなければ、説明された態様の変更および変動をし得ることを当業者は理解するであろう。例えば、回路パッケージの製造の場合に、射出成形したあと、二次重合が行われるように記載されているが、二次重合は材料が射出成形される前にも、（回路パッケージ及びその他の成形品の製造中に）材料に施し得る。それ以上に、好ましい実施態様は種々の例示のモノマー、出発ポリマー、温度、その昇温速度および温度保持時間に関して記載されるところ、当業者はこれらの態様の置き換えが可能であると認識するであろう。このように、本発明は、添付した請求項の範囲および精神によって限定する場合を除いて、限定されたものとして見るべきではない。
【図１】
2013502482.tif 000003
【図２】
2013502482.tif 000004
【図３】
2013502482.tif 000005
【図４】
2013502482.tif 000006
【図５】
2013502482.tif 000007
【図６】
2013502482.tif 000008
【図７】
2013502482.tif 000009
【図８】
2013502482.tif 000010
【図９】
2013502482.tif 000011
【図１０】
2013502482.tif 000012
【図１１Ａ】
2013502482.tif 000013
【図１１Ｂ】
2013502482.tif 000014
【図１１Ｃ】
2013502482.tif 000015
【手続補正書】
【提出日】平成24年8月17日(2012.8.17)
【手続補正１】
【補正対象書類名】特許請求の範囲
【補正対象項目名】全文
【補正方法】変更
【補正の内容】
【特許請求の範囲】
【請求項１】
成形されたポリマー材料の融点を上昇させる方法であって、以下からなる：
第１の融点を有する第１のポリマー材料を所定の形状に成形し；
当該成形形状における第１のポリマー材料の温度を、毎時０．１℃〜１０℃の第１の速度で第１の温度まで昇温し、第１の融点より高い第２の融点を有する第２のポリマー材料を形成する。
【請求項２】
前記第１の温度が、第１の融点より高い請求項１の方法。
【請求項３】
請求項１の方法において、前記第１の温度が第１の融点以下１０℃〜３０℃で、少なくとも１時間保持され、中間体ポリマー材料を形成し、前記方法が更に前記中間体ポリマーの温度を０．１℃〜１０℃の第２の速度で第２の融点以下４０℃〜５０℃の第２の温度に昇温し、第２のポリマー材料を形成する。
【請求項４】
前記第２の融点が３４０℃以上である請求項１の方法。
【請求項５】
前記第２の融点が３５５℃以上である請求項１の方法。
【請求項６】
前記第２の融点が３９０℃以上である請求項１の方法。
【請求項７】
前記第２の融点が少なくとも４００℃である請求項１の方法。
【請求項８】
前記第２の融点が少なくとも４２０℃である請求項１の方法。
【請求項９】
前記第２の融点が前記第１の融点より少なくとも１００℃高い、請求項１の方法。
【請求項１０】
前記第１のポリマー材料が、熱可塑性または熱硬化性材料である、請求項１の方法。
【請求項１１】
第１のポリマー材料が液晶ポリマーである、請求項１の方法。
【請求項１２】
第１のポリマー材料が、ハイドロキノン、ビスフェノール、イソフタル酸、ｐ−ヒドロキシ安息香酸、テレフタル酸および２−ヒドロキシ−６−ナフトエ酸から選ばれる少なくとも１つのモノマー単位からなる、請求項１の方法。
【請求項１３】
前記第１のポリマー材料が、−ＣＯＯＨ，−ＯＨ，および−ＣＨ２ＣＯＯＨから選ばれる少なくとも１つの末端基を有する、請求項１の方法。
【請求項１４】
前記第１のポリマー材料を合成する工程をさらに含む、請求項１の方法。
【請求項１５】
請求項１〜１０の何れかの方法によって作られた液晶ポリマー。
【請求項１６】
分子量が３０，０００ｇ／モル以上を有する請求項１１の材料。
【請求項１７】
伸びが２％以上および／または引張強度が２５，０００ｐｓｉ（１７２ＭＰａ）以上である、請求項１１の材料。
【請求項１８】
ポリマー当たり少なくとも平均２００モノマー単位を有する請求項１１の材料。
【請求項１９】
回路パッケージとして構成された請求項１１の材料。
【国際調査報告】
2013502482.tif 000016
2013502482.tif 000017
2013502482.tif 000018